(57)【特許請求の範囲】
【請求項１】
ロール・ツー・ロール法によるフィルムアンテナの製造方法であって、
７５μｍ以下の厚さのベースフィルム上に導体層を貼合する工程と、
前記ベースフィルム下側に粘着剤を塗布して粘着層を形成し、さらに１００μｍ以上２００μｍ以下の厚さのキャリアフィルムを貼り付ける工程と、
前記導体層を加工して導体パターンを形成する工程と、
前記導体パターンの上部に、一部に開口部を有するオーバーコート層を形成する工程と、
を含むことを特徴とするフィルムアンテナの製造方法。
【請求項２】
前記粘着層と、前記ベースフィルムと、前記導体パターンと、前記オーバーコート層からなる積層体を、前記キャリアフィルムを残して所定の形状に打ち抜いてアンテナ部品として形成する工程をさらに含むことを特徴とする、請求項１に記載のフィルムアンテナの製造方法。
【請求項３】
前記粘着層と、前記ベースフィルムと、前記導体パターンと、前記オーバーコート層からなる積層体を、前記キャリアフィルムを残して所定の形状に打ち抜いてアンテナ部品として形成する工程と、所定の形状に打ち抜いた後にアンテナ部品以外の積層体部分（不要部分）を除去する工程をさらに含むことを特徴とする、請求項１又は２に記載のフィルムアンテナの製造方法。
【発明の詳細な説明】
【技術分野】
【０００１】
本発明は、フィルム状アンテナに関し、特に、移動体通信端末等の電子機器や車両等に搭載可能なフレキシブルなフィルムアンテナ、およびその製造方法に関する。
【背景技術】
【０００２】
現在、移動体通信端末をはじめとする通信機能を有する小型電子機器等においては、無線通信を行うためのデバイスとして小型アンテナが搭載されている。電子機器の小型化に伴って搭載される小型アンテナに対しても更なる小型化が要求され、様々な方法で小型化・薄型化されたアンテナが使用されている。
【０００３】
小型アンテナとしては、従来、伸縮式のホイップアンテナ等が用いられていたが、近年では、通信周波数の高周波化も手伝って、電子機器等の匡体内部への内蔵化が進んでいる。このような小型内蔵アンデナとしては、例えば、樹脂成型体と折り曲げ板金を組み合わせた小型化アンテナや、薄型のフィルム状アンテナ等が用いられている。
【０００４】
例えば、薄型のフィルム状アンテナの一例であるフレキシブルアンテナとして、フレキシブル基板上にスパイラル状またはジグザグ状に形成されたアンテナを、送信用アンテナと受信用アンテナとして別々に設けて電子機器の匡体内部に実装される技術が知られている（例えば、特許文献１参照)。
【０００５】
また、近年の電子機器においては様々なデザインが付与されており、デザイン性の観点等から、時には透明性を有する匡体や部品が求められることがある。
【０００６】
例えば、透明性あるいは透視性を有する部品としての透明アンテナとして、透明又は略透明な合成樹脂製フィルムや板ガラス等のシート状基材の片面又は両面に、この基材の透視性を生かすべく、孔径４００〜５００μｍ、線幅８０μｍ程度の多数の微細透孔が面積比で７０〜７５％程度の開口率を以て略均一に設けられたアンテナパターンをなす導電性薄層を積層して形成した透明アンテナが知られている（例えば、特許文献２参照)。
【先行技術文献】
【特許文献】
【０００７】
【特許文献１】特開平０５−００７１０９号公報
【特許文献２】実開平０３−０３９９１１号公報
【発明の概要】
【発明が解決しようとする課題】
【０００８】
しかしながら、上述の特許文献１に開示されるフィルム状アンテナを、曲率の大きな形状又は複雑な形状の樹脂成形体や匡体に貼り付けて使用すると、フィルム上に形成したアンテナパターンとしての導体パターンが断線する場合がある。特に、微細透孔を有する導体パターンを用いるフィルム状アンテナを、曲率の大きな形状又は複雑な形状の樹脂成形体や匡体に貼り付けて使用すると、導体パターンが断線しやすいという問題があった。
【０００９】
そこで、本発明は、複雑な形状の樹脂成形体や匡体に貼り付けて使用してもアンテナ導体パターンが断線しにくいフィルムアンテナ、およびその製造方法を提供することを目的とする。
【課題を解決するための手段】
【００１０】
本発明のフィルムアンテナは、離型処理を施したキャリアフィルムと、前記キャリアフィルムの上部に設けられる粘着層と、前記粘着層を下部表面に設けられるベースフィルムと、前記ベースフィルムの上部表面に設けられる導体パターンと、前記導体パターンを覆うとともに、一部に開口部を有するオーバーコート層と、を備えることを特徴とする。このキャリアフィルムは、フィルムアンテナとして匡体に貼り付けて使用する際に取り除かれる。
【００１１】
本発明のフィルムアンテナによれば、オーバーコート層を導体パターン上に形成することによって、ベースフィルムの表面に設けられる導体パターンの引張応力を緩和する効果が得られ、導体パターンを断線しにくくすることができる。また、外的要因により傷がついたりすることが抑制され、パターン表面の酸化や腐食による導体パターンの抵抗値の上昇も抑制されることにより、アンテナ性能の劣化を低減することができるようになる。
【００１２】
また、本発明のフィルムアンテナは、前記粘着層として可視光を透過する透明な粘着剤を用い、ベースフィルムとして可視光を透過する透明な合成樹脂製フィルムを用いるとともに、前記導体パターンとして前記ベースフィルムの透視性を妨げないための線幅が１０〜５０μｍで線間ピッチが１００〜５００μｍの格子状パターンからなる導体パターン層を用い、さらに、前記オーバーコート層として可視光を透過する透明な合成樹脂製オーバーコート層を備えることを特徴とするものである。
【００１３】
このようなフィルムアンテナによれば、透明性あるいは透視性を有する材料を使用してフィルムアンテナを構成することによって、部品としての透明アンテナを実現可能とするとともに、前記オーバーコート層を導体パターン上に形成することによって、ベースフィルムの表面に設けられる導体パターンの引張応力を緩和して線幅が細い場合でも、導体パターンを断線しにくくすることが可能となる。また、外的要因により傷がついたりすることが抑制され、パターン表面の酸化や腐食による導体パターンの抵抗値の上昇も抑制されることにより、アンテナにおける損失を低減することが可能となる。
【００１４】
また、本発明のフィルムアンテナは、前記オーバーコート層の開口部に設けられる金メッキ部をさらに備えることを特徴とする。
【００１５】
このようなフィルムアンテナによれば、オーバーコート層を導体パターン上に形成することによって、ベースフィルムの表面に設けられる導体パターンの引張応力を緩和して導体パターンを断線しにくくすることができる。また、外的要因により傷がついたりすることが抑制され、パターン表面の酸化や腐食による導体パターンの抵抗値の上昇も抑制されることにより、アンテナにおける損失を低減することが可能となる。さらに、オーバーコート層の開口部にのみ金メッキを施すことによって、露出した金属表面の酸化を抑制して部品としてのフィルムアンテナと、これを搭載する電子機器側からの信号を伝送する伝送路との接続が良好になる。
【００１６】
また、本発明のフィルムアンテナは、離型処理を施したキャリアフィルムと、粘着層と、ベースフィルムと、前記ベースフィルムの表面に設けられる導体パターンと、一部に開口部を有するオーバーコート層と、を備えるように形成し、前記粘着層と、前記ベースフィルムと、前記導体パターンと、前記オーバーコート層の積層体を、前記キャリアフィルムを残して所望の形状に打ち抜いてアンテナ部品とした後、前記アンテナ部品以外のベースフィルムのみを先に除去し、アンテナ部品として使用する直前に、前記キャリアフィルムを除去して、フィルムアンテナとして使用することを特徴とするものである。
【００１７】
このようなフィルムアンテナによれば、アンテナ部品として使用する直前に前記キャリアフィルムを除去してフィルムアンテナとして使用することにより、アンテナを部品として取り扱う際の作業性を高めることができ、フィルムアンテナを搭載すべく電子機器への組み立て作業時間を低減することが可能となる。
【００１８】
また、本発明のフィルムアンテナにおいては、前記ベースフィルムの厚さは１６μｍ以上７５μｍ以下であることが好ましい。
【００１９】
このようなフィルムアンテナによれば、前記ベースフィルムの厚さを１６μｍ以上７５μｍ以下とすることによって、フィルムアンテナ部品としてのハンドリング性を保ちつつ、ベースフィルムの表面に設けられる導体パターンの引張応力を緩和する効果が得られ、導体パターンを断線しにくくすることができる。
【００２０】
また、本発明のフィルムアンテナにおいては、前記キャリアフィルムの厚さは７５μｍ以上２００μｍ以下であることが好ましい。
【００２１】
このようなフィルムアンテナによれば、前記キャリアフィルムの厚さを７５μｍ以上２００μｍ以下とすることによって、ハンドリング性を保ちつつ、ベースフィルムを所望のアンテナ形状に打ち抜きを行う際にキャリアフィルムの貫通打ち抜きを避ける効果が得られ、アンテナを部品として取り扱う際の作業性を高めることができ、電子機器の組み立て作業時間を低減することが可能となる。
【００２２】
本発明によるフィルムアンテナの製造方法は、７５μｍ以下の厚さのベースフィルム上に導体層を貼合する工程と、前記ベースフィルム下側に粘着剤を塗布して粘着層を形成し、さらに７５μｍ以上のキャリアフィルムを貼り付ける工程と、前記導体層を加工して導体パターンを形成する工程と、前記導体パターンの上部に、一部に開口部を有するオーバーコート層を形成する工程と、を含むことを特徴とする。特に、本発明によるフィルムアンテナは、ロール・ツー・ロール法による製造方法に適した構造を有している。
【００２３】
本発明の製造方法によれば、ベースフィルム上に導体層を貼合する際に必ずしもプリアニール工程を要しなくなるため、フィルムアンテナの低コスト化を図ることができるようになる。
【発明の効果】
【００２４】
本発明によれば、複雑な形状の樹脂成形体や匡体に貼り付けて使用しても導体パターンが断線しにくいフィルムアンテナや透視性を有するフィルム状アンテナを提供することが可能となる。また、導体パターン表面が外気に触れるのを避けることによって、表面酸化を抑制し導体パターンの抵抗値の上昇を抑えることが可能となる。
【図面の簡単な説明】
【００２５】
【図１】本発明の各実施形態に係るフィルムアンテナの適用例を示す図である。
【図２】（ａ）は、本発明の第１及び第２実施形態に係るフィルムアンテナの断面構造を示す断面図であり、（ｂ）は、本発明の第１及び第２実施形態に係るフィルムアンテナの概略を示す透視上面図である。
【図３】（ａ）は、本発明の第３実施形態に係るフィルムアンテナの断面構造を示す断面図であり、（ｂ）は、本発明の第３実施形態に係るフィルムアンテナの概略を示す透視上面図である。
【図４】（ａ）は、本発明の第４実施形態に係るフィルムアンテナの断面構造を示す断面図であり、（ｂ）は、本発明の第４実施形態に係るフィルムアンテナの概略を示す透視上面図である。
【図５】（ａ），（ｂ），（ｃ）は、本発明の第１乃至第４実施形態に係るフィルムアンテナにおける導体パターン例を示す図である。
【図６】（Ａ）乃至（Ｈ）は、本発明の第１乃至第４実施形態に係るフィルムアンテナの製造方法を説明する図である。
【図７】本発明による一実施例のフィルムアンテナにおけるベースフィルム（ＰＥＴ基材）の厚さと導体パターンの破断率の関係を示す図である。
【図８】本発明による一実施例のフィルムアンテナにおけるキャリアフィルムの厚さと導体パターンの収縮率（パターン収縮率）の関係を示す図である。
【発明を実施するための形態】
【００２６】
以下、本発明に係るフィルムアンテナの実施形態について図面を参照しながら詳細に説明する。
【００２７】
まず、本発明に係るフィルムアンテナは、複雑な形状の樹脂成形体や匡体に貼り付けて使用しても導体パターンが断線しにくいように工夫を講じたものであり、例えば、図１に示すように、曲率が大きいか、又は複雑な形状を有する任意の匡体１の表面に貼り付けて使用することを意図しており、例えば、匡体１側のＧＮＤに対して、フィルムアンテナの導体パターン１４を覆うように保護するオーバーコート層１５の一部に設けられた開口部１５ａを介して導体パターン１４に給電することで、フィルムアンテナを構成する。
【００２８】
（第１実施形態)
図２（ａ）は、本発明の第１実施形態に係るフィルムアンテナの断面構造を示す断面図であり、（ｂ）は、本発明の第１実施形態に係るフィルムアンテナの概略を示す透視上面図である。
【００２９】
図２（ａ），（ｂ）に示すように、フィルムアンテナ１０は、離型処理を施したキャリアフィルム１１と、粘着層１２と、ベースフィルム１３と、ベースフィルム１３の表面に設けられる導体パターン１４と、一部に開口部１５ａを有するオーバーコート層１５とを備えている。
【００３０】
このキャリアフィルム１１は、アンテナとして匡体に貼り付けて使用する際に取り除かれる。
【００３１】
キャリアフィルム１１は、片面あるいは両面に離型処理としての表面コートを施したフレキシブルな樹脂製フィルムあるいは紙からなる。樹脂製フィルムとしては、フレキシブルであれば特に制限されるものではないが、ＰＥ（ポリエチレン）、ＰＰ（ポリプロピレン）、ＰＶＣ(ポリ塩化ビニル)、ＰＥＴ（ポリエチレンテレフタレート）、ＰＣ（ポリカーボネート)、ＰＩ（ポリイミド）等の樹脂からなるフィルムが挙げられる。
【００３２】
粘着層１２は、樹脂成形体や電子機器等の匡体にフィルムアンテナ１０を貼り付けた際に剥離しないだけの粘着強度があればよく、任意の粘着剤を用いることができる。キャリアフィルム１１またはベースフィルム１３に、溶剤で希釈した粘着剤をロールコート、グラピアコート、カップコート等、任意の既存の方法で塗布してもよいし、基材レスの両面粘着テープを用いてもよい。
【００３３】
ベースフィルム１３は、フレキシブルな樹脂製フィルムからなる。樹脂製フィルムとしては、フレキシブルであれば特に制限されるものではないが、ＰＥ（ポリエチレン）、ＰＰ（ポリプロピレン）、ＰＶＣ(ポリ塩化ビニル)、ＰＥＴ(ポリエチレンテレフタレート)、ＰＣ(ポリカーポネート)、ＰＩ(ポリイミド)等の樹脂からなるフィルムが挙げられる。
【００３４】
導体パターン１４は、薄い金属箔や金属膜からなり、その金属としては、銅、銀、ニッケル、アルミ等の任意の金属が挙げられるが、アンテナ素子として機能させる観点から、銅、銀等の導電率の高い材料を用いることが好ましい。
【００３５】
導体パターン１４のパターン形成方法としては、薄い金属箔をベースフィルム１３に貼り付けた後、露光・現像・エッチングによりアンテナ導体パターンを形成する方法や、感光剤をベースフィルム１３に塗布して、露光・現像した後、金属をメッキしてアンテナ導体パターンを形成する方法等、既存のパターン形成方法を用いることができる。
【００３６】
一部に開口部１５ａを有するオーバーコート層１５は、熱硬化性樹脂あるいは光硬化性樹脂からなる。熱硬化性樹脂としては、フレキシブルであれば特に制限されるものではなく、エポキシ樹脂、フェノール樹脂、ウレタン樹脂、アミノ樹脂、不飽和ポリエステル樹脂等が挙げられる。光硬化性樹脂としては、フレキシブルであれば特に制限されるものではなく、モノマー、オリゴマー、光重合開始剤から構成される組成物であり、各種添加剤として、安定剤、フィラー、顔料等を含んでいてもよい。
【００３７】
ここで、開口部１５ａは、電子機器におけるＲＦ信号を伝送するための伝送線路と電気的な接続をとるために、導体パターン１４の一部が露出するように設けたものである。
【００３８】
本実施形態のフィルムアンテナ１０によれば、オーバーコート層１５を導体パターン１４上に形成することによって、ベースフィルム１３の表面に設けられる導体パターン１４の引張応力を緩和する効果が得られ、導体パターン１４を断線しにくくすることが可能となる。また、外的要因により傷がついたりすることが抑制され、パターン表面の酸化や腐食による導体パターンの抵抗値の上昇も抑制されることにより、アンテナにおける損失を低減することが可能となる。また、詳細に後述するが、キャリアフィルム１１とベースフィルム１３が、所定の厚さとなるように規定することで、フィルムアンテナ１０の製造時及び使用時における導体パターン１４の断線防止効果をより高めることができる。
【００３９】
(第２実施形態)
本発明の第２実施形態に係るフィルムアンテナについても、図２を参照して説明する。尚、同様な構成要素には同一の参照番号を付して説明する。
【００４０】
第２実施形態に係るフィルムアンテナでは、粘着層１２として可視光を透過する透明な粘着剤が用いられ、ベースフィルム１３として可視光を透過する透明な合成樹脂製フィルムが用いられ、導体パターン１４として所定の線幅ｗで所定の線間ピッチｐの格子状パターンからなる導体パターンが用いられ、さらに、オーバーコート層１５として可視光を透過する透明な合成樹脂製膜が用いられる。格子状パターンには、幾つかの種類が想定され、例えば図５（ａ）に示す正方形、図５（ｂ）に示す円形、図５（ｃ）に示すハニカム形の格子パターンとすることができる。導体パターン１４として略透視性機能を持たせるためには、線幅ｗを１０〜５０μｍとし、線間ピッチｐを１００〜５００μｍとした格子状パターンとするのが好適である。
【００４１】
第２実施形態においても、キャリアフィルム１１は、第１実施形態と同じ材料とすることができる。
【００４２】
粘着剤１２は、可視光を透過する透明な粘着剤であって、電子機器等の樹脂成形体や匡体にフィルムアンテナ１０を貼り付けた際に剥離しないだけの粘着強度があればよく、任意の透明粘着剤を用いることができる。キャリアフィルム１１またはベースフィルム１３に、溶剤で希釈した透明粘着剤をロールコート、グラビアコート、カップコート等、任意の既存の方法で塗布してもよいし、基材レスの透明両面粘着テープを用いてもよい。
【００４３】
ベースフィルム１３は、フレキシブルで可視光を透過する透明な樹脂製フィルムからなる。樹脂製フィルムとしては、フレキシブルで透明であれば特に制限されるものではないが、ＰＥ(ポリエチレン)、ＰＰ(ポリプロピレン)、ＰＶＣ(ポリ塩化ビニル)、ＰＥＴ(ポリエチレンテレフタレート)、ＰＣ(ポリカーボネート)、透明ポリイミド等の樹脂からなるフィルムが挙げられる。
【００４４】
導体パターン１４は、ベースフィルム１３の透視性を妨げないための格子状パターンの薄い金属箔や金属膜からなり、その金属としては、銅、銀、ニッケル、アルミ等任意の金属が挙げられる。透視性を妨げないための透明な導電性材料としてＩＴＯ(酸化インジウム錫)等の導電性酸化物を例示することができるが、フレキシブルなアンテナ素子として機能させる観点から、やや材料の抵抗値が高い上にフィルムの曲げによりクラックが生じて更に高抵抗化しやすいような透明導電性酸化物よりも、銅、銀等の導電率の高い金属材料を用いた格子パターンの方が好ましい。更には、可視光透過率と電波の波長とのバランスの観点から、線幅ｗが１０〜５０μｍで線間ピッチｐが１００〜５００μｍの正方形やハニカム形状の格子パターンがより好ましい（図５参照）。
【００４５】
第２実施形態における導体パターン１４のパターン形成方法としては、第１実施形態に示したパターン形成方法と同じ形成方法とすることができる。
【００４６】
一部に開口部１５ａを有するオーバーコート層１５は、可視光を透過する透明な熱硬化性樹脂あるいは光硬化性樹脂からなる。熱硬化性樹脂あるいは光硬化性樹脂としては、フレキシブルで可視光を透過する透明な材料であれば特に制限されるものではなく、第１実施形態に示した材料と同じ材料を用いることができる。
【００４７】
本実施形態のフィルムアンテナによれば、透明性あるいは透視性を有する材料を使用してフィルムアンテナを構成することによって、部品としての透明アンテナを実現可能とするとともに、オーバーコート層１５を導体パターン１４上に形成することによって、ベースフィルム１３の表面に設けられる導体パターン１４の引張応力を緩和して透視性確保のために線幅ｗが細くなって断線しやすくなったアンテナ導体パターンを破断しにくくすることが可能となり、また、外的要因により傷がついたりすることが抑制され、パターン表面の酸化や腐食による導体パターン１４の抵抗値の上昇も抑制されることにより、アンテナにおける損失を低減することが可能となる。
【００４８】
(第３実施形態)
図３（ａ）は、本発明の第３実施形態に係るフィルムアンテナの断面構造を示す断面図であり、図３（ｂ）は、本発明の第３実施形態に係るフィルムアンテナの概略を示す透視上面図である。尚、同様な構成要素には同一の参照番号を付して説明する。
【００４９】
図３（ａ），（ｂ）に示すように、第３実施形態に係るフィルムアンテナ３０は、離型処理を施したキャリアフィルム１１と、粘着層１２と、ベースフィルム１３と、ベースフィルム１３の表面に設けられる導体パターン１４と、一部に開口部１５ａを有するオーバーコート層１５と、オーバーコート層１５の開口部１５ａに設けられる金メッキ部３６と、を備えている。
【００５０】
開口部１５ａは、電子機器におけるＲＦ信号を伝送するための伝送線路と電気的な接統をとるために、導体パターン１４の一部が露出するように設けたものであるが、表面が空気に触れる状態となるため、場合によっては導体の酸化により接続不良を起こすことがある。
【００５１】
そこで、この開口部１５ａの部分のみに、電解メッキによって金メッキ部３６を形成するようにした。このような手法を採ることにより、高価な材料である金の使用量を最低限に抑制し、低コストに伝送線路と電気的な接続不良を回避することが可能となる。
【００５２】
本実施形態のフィルムアンテナ３０によれば、オーバーコート層を導体パターン上に形成することによって、ベースフィルムの表面に設けられる導体パターンの引張応力を緩和してアンテナ導体パターンを断線しにくくすることができる。また、外的要因により傷がついたりすることが抑制され、パターン表面の酸化や腐食による導体パターンの抵抗値の上昇も抑制されることにより、アンテナにおける損失を低減することが可能となる。更に、オーバーコート層の開口部にのみ金メッキを施すことによって、露出した金属表面の酸化を抑制して部品としてのフィルムアンテナを搭載する通信機器等との接続を良好にすることが可能となる。
【００５３】
(第４実施形態)
図４（ａ）は、本発明の第４実施形態に係るフィルムアンテナの断面構造を示す断面図であり、図４（ｂ）は、本発明の第４実施形態に係るフィルムアンテナの概略を示す透視上面図である。尚、同様な構成要素には同一の参照番号を付して説明する。
【００５４】
図４（ａ），（ｂ）に示すように、第４実施形態に係るフィルムアンテナ４０は、離型処理を施したキャリアフィルム４１と、粘着層１２と、ベースフィルム１３と、ベースフィルム１３の表面に設けられる導体パターン１４と、一部に開口部１５ａを有するオーバーコート層１５と、を備えている。
【００５５】
このフィルムアンテナ４０は、粘着層１２と、ベースフィルム１３と、導体パターン１４と、オーバーコート層１５からなる積層体を、キャリアフィルム４１を残して所望の形状に打ち抜いてアンテナ部品４０ｂとして形成され、このアンテナ部品４０ｂよりも縦横ともに広い領域を有するキャリアフィルム４１が設けられている。例えば、図４（ｂ）では、キャリアフィルム４１の縦長さＤ２は、このアンテナ部品４０ｂの縦長さＤ１よりも長いことを示しており、キャリアフィルム４１の横長さもアンテナ部品４０ｂの横長さよりも長くなるようにした。
【００５６】
ここで、キャリアフィルム４１は、第１実施形態に示した材料および形成方法と同じ材料および同じ形成方法を用いることができる。
【００５７】
粘着層１２と、ベースフィルム１３と、導体パターン１４と、オーバーコート層１５からなる積層体（アンテナ部品４０ｂ）を、キャリアフィルム４１を残して所望の形状に打ち抜いて形成する方法としては、第１実施形態と同様にフィルムアンテナを形成した後、彫刻刃、ピナクル（登録商標）刃、トムソン刃等の打ち抜き型を用いてキャリアフィルム４１の半分程度の厚さまでハーフカットした後、アンテナ部品４０ｂ以外の積層体部分（不要部分）を除去することで実現することができる。
【００５８】
例えば、ロール・ツー・ロールの製法で、第４実施形態に係るフィルムアンテナ４０を製造する場合には、例えばロール状に巻いた長さ数百ｍ，幅１ｍほどの大きなベースフィルム（ＰＥＴ）１３に導体パターン１４、オーバーコート層１５及びキャリアフィルム１１を形成した後、再びロールに巻き取ることができ、さらに、キャリアフィルム４１を残してアンテナ部品４０ｂを打ち抜いて多数個形成することで、製造のハンドリング性の向上、これに伴うフィルムアンテナ４０のコストダウンが可能となる。
【００５９】
また、例えば、本実施形態においては、アンテナ部品４０ｂ以外の積層体部分（不要部分）を除去する方法を例示したが、これに限られるものではなく、積層体の不要部分を除去せずに残して、アンテナ部品４０ｂとして使用する直前にキャリアフィルム４１および積層体の不要部分を除去してフィルムアンテナ４０ｂとして使用してもよい。
【００６０】
以下、第１乃至第４実施形態に係るフィルムアンテナの製造方法に関して、図６を参照して、ロール・ツー・ロールの製法の具体例を説明する。
【００６１】
まず、工程（Ａ）にて、ベースフィルム１３（ＰＥＴ）上に導体パターン１４を形成するための導体層（銅箔）を貼合する。ベースフィルム１３の厚さは、フィルムアンテナを使用する際のハンドリングを考慮して、所定の厚さのものを利用する（詳細は後述する）。また、この貼合工程で、後の工程における導体層（銅箔）の熱的変形を抑制するためにプリアニール処理を施すことが可能であるが、プリアニール処理の温度制御や工程時間の点で製造コストが増大しうる。そこで、第１乃至第４実施形態に係るフィルムアンテナでは、所定の厚さ以上のキャリアフィルム１１を貼り付けることで、このプリアニール処理を必ずしも要しないようにしている。
【００６２】
工程（Ｂ）にて、ベースフィルム１３（ＰＥＴ）下側に粘着剤を塗布して粘着層１２を形成し、さらに所定の厚さ以上のキャリアフィルム１１を貼り付ける（詳細は、後述する）。
【００６３】
次に、工程（Ｃ）にて、導体層を加工して導体パターン１４を形成する。導体パターン１４の形成は、露光・現像・エッチングによりアンテナ導体パターンを形成する方法や、工程（Ａ）の銅箔貼合を行わずに、感光剤をベースフィルム１３に塗布して、露光・現像した後、金属をメッキしてアンテナ導体パターンを形成する方法等、既存のパターン形成方法を用いることができる。
【００６４】
次に、工程（Ｄ）にて、導体パターン１４の上部に、透明カバー層として、一部に開口部１５ａを有するオーバーコート層１５を形成する。
【００６５】
次に、必要に応じて行う工程（Ｅ）にて、所望のサイズのロール幅を規定するために、スリットによる切断を行う。
【００６６】
次に、工程（Ｆ）にて、一部に開口部１５ａに、部分金メッキ処理を施して、金メッキ層３６を形成する。
【００６７】
次に、工程（Ｇ）にて、彫刻刃、ピナクル刃、トムソン刃等の打ち抜き型を用いてキャリアフィルム１１の半分程度の厚さまでハーフカットを行う（キャリアフィルム４１として残存する）。ここまでの工程により、第１乃至第３実施形態に係るフィルムアンテナを製造することができる。
【００６８】
次に、工程（Ｈ）にて、アンテナ部品４０ｂ以外の積層体部分（不要部分）を除去する。ここまでの工程により、第４実施形態に係るフィルムアンテナを製造することができる。
【００６９】
上記のように、第１乃至第４実施形態に係るフィルムアンテナは、その製造時及び使用時において、アンテナ導体パターンの破断防止に適した構造及び製法を有している。
【００７０】
なお、これら第１乃至第４実施形態のフィルムアンテナにおいては、ベースフィルム１３の厚さは１６μｍ以上７５μｍ以下であることが好ましい。
【００７１】
例えば、ベースフィルム１３の厚さを１５μｍ以下とすると、フィルムアンテナを使用する際（キャリアフィルムを除去してアンテナ部品として使用する際）、ハンドリングが悪くなり、電子機器を組み立てる際の作業性が悪くなってしまう。また、ベースフィルム１３の厚さが７５μｍを超える厚さとすると、導体パターン１４における引張応力が増加し、導体パターン１４のクラックが発生しやすくなってしまう。
【００７２】
このように、ベースフィルムの厚さを１６μｍ以上７５μｍ以下とすることによって、フィルムアンテナの使用時のハンドリング性を保ちつつ、ベースフィルムの表面に設けられる導体パターンの引張応力を緩和する効果が得られ、アンテナ導体パターンを断線しにくくすることができる。
【００７３】
また、これら第１乃至第４実施形態のフィルムアンテナにおいては、キャリアフィルム１１の厚さは７５μｍ以上２００μｍ以下であることが好ましい。
【００７４】
例えば、キャリアフィルム１１の厚さを７５μｍ未満とすると、ロール・ツー・ロールでの製造におけるハンドリング性の低下や、ベースフィルムを所望のアンテナ形状に打ち抜くハーフカットの際にキャリアフィルムの貫通打ち抜きが起こりやすくなってしまう。また、キャリアフィルム１１が２００μｍを超える厚さとすると、ロール・ツー・ロールでの製造において導体パターン１４の形成のための導体層の引張応力が増加し、導体パターン１４のクラックが製造時に発生しやすくなってしまう。
【００７５】
このように、キャリアフィルムの厚さを７５μｍ以上２００μｍ以下とすることによって、ロール・ツー・ロールでの製造におけるハンドリング性を保ちつつ、ベースフィルムを所望のアンテナ形状に打ち抜きを行う際にキャリアフィルムの貫通打ち抜きを避ける効果が得られ、アンテナを部品として取り扱う際の作業性を高くすることができ、電子機器の組み立て作業時間を低減することが可能となる。
【００７６】
ベースフィルム１３の厚さ及びキャリアフィルム１１の厚さについて、特定の条件下での効果について確認した実施例を以下に説明する。
【００７７】
（ベースフィルムの厚さ）
図７は、本発明による一実施例のフィルムアンテナにおけるベースフィルム（ＰＥＴ基材）の厚さと導体パターンの破断率の関係を示す図である。
＜前提条件＞
・オーバーコート層：１０μｍ厚
・銅体層（銅箔）：１０μｍ厚、１０μｍ幅線１０本
・粘着層：３０μｍ厚
・ベースフィルム（ＰＥＴ基材）の厚さ：１２〜１２５μｍに可変
＜結果＞
図７は、ベースフィルム（ＰＥＴ基材）の厚さ１２，２５，５０，７５，１００，１２５μｍのそれぞれについて、１０μｍ厚、１０μｍ幅線１０本を曲率１の部品に巻きつけたときの破断数をプロットした図である。図７から、ベースフィルム（ＰＥＴ基材）の厚さと、導体パターンの破断率には一定の関係が有ることが分かり、特に、量産効率を鑑みて７５μｍ厚以下のベースフィルム（ＰＥＴ基材）とするのが好適であり、５０μｍ厚以下のベースフィルム（ＰＥＴ基材）とするのがより望ましい。
【００７８】
（キャリアフィルムの厚さ）
図８は、本発明による一実施例のフィルムアンテナにおけるキャリアフィルムの厚さと導体パターンの収縮率（パターン収縮率）の関係を示す図である。
＜前提条件＞
・オーバーコート層：１０μｍ厚
・銅体層（銅箔）：１０μｍ厚、１０μｍ幅線１０本
・粘着層：３０μｍ厚
・ベースフィルム（ＰＥＴ基材）の厚さ：２５μｍ厚
・加工プロセス条件：１５０℃、３０〜６０秒
・キャリアフィルムの厚さ：２５〜２００μｍに可変
＜結果＞
図８は、キャリアフィルムの厚さ２５，５０，７５，１００，１２５，１５０，１７５，２００μｍのそれぞれについて、加工プロセス条件（１５０℃、３０〜６０秒）となる乾燥炉５ｍに５ｍ／ｍｉｎで流した場合の銅箔パターンの寸法変化からパターン収縮率をプロットした図である。図８から、キャリアフィルムの厚さと、導体パターンの収縮率には一定の関係が有ることが分かり、特に、使用限界（剥離限界）の収縮率を１．２％とすると、７５μｍ厚以上のキャリアフィルムとするのが好適である。
【００７９】
以上、本発明について、第１乃至第４実施形態を例に説明した。本発明はこれらの実施形態に限定されるものではなく、例えば、様々な導体パターンに対して適用することができる。
【００８０】
また、キャリアフィルムおよびベースフィルムにおける好ましい厚さの範囲について述べたが、これらの範囲に限られるものではなく、製造工程やアンテナ部品として使用する状況によってはこの範囲以外で使用してもよい。
【産業上の利用可能性】
【００８１】
本発明によれば、複雑な形状の樹脂成形体や匡体に貼り付けて使用してもアンテナ導体パターンが断線しにくいフィルムアンテナおよび透視性を有する透明フィルム状アンテナ、並びにその製造方法を提供することが可能となり、特に、小型軽量の電子機器やデザイン性に富んだ電子機器の作製に貢献することができる。
【符号の説明】
【００８２】
１  匡体
１０，３０，４０  フィルムアンテナ
１１，４１  キャリアフィルム
１２  粘着層
１３  ベースフィルム
１４  導体パターン
１５  オーバーコート層
３６  金メッキ部
１５ａ  開口部
４０ｂ  アンテナ部品
【図１】
0005699474.tif 000002
【図２】
0005699474.tif 000003
【図３】
0005699474.tif 000004
【図４】
0005699474.tif 000005
【図５】
0005699474.tif 000006
【図６】
0005699474.tif 000007
【図７】
0005699474.tif 000008
【図８】
0005699474.tif 000009